【手続補正書】
【提出日】平成18年10月3日(2006.10.3)
【手続補正１】
【補正対象書類名】明細書
【補正対象項目名】請求項３
【補正方法】変更
【補正の内容】
【請求項３】    
該イソプレン重合体ブロックを有するブロック共重合体水添物が、１，２結合と３，４結合の含有量が１０〜７５モル％で、かつ炭素−炭素二重結合の７０％以上が水添されたブロック共重合体水添物である請求項２記載のカテーテルの製造方法。
【手続補正２】
【補正対象書類名】明細書
【補正対象項目名】請求項４
【補正方法】変更
【補正の内容】
【請求項４】    
該イソプレン／ブタジエン重合体ブロックを有するブロック共重合体水添物が、イソプレンとブタジエンを重量比で５／９５〜９５／５の割合で混合した混合物からなる重合体であり、１，２結合と３，４結合の含有量が２０〜８５モル％で、かつ炭素−炭素二重結合の７０％以上が水添されたブロック共重合体水添物である請求項２記載のカテーテルの製造方法。
【手続補正３】
【補正対象書類名】明細書
【補正対象項目名】請求項５
【補正方法】変更
【補正の内容】
【請求項５】    
該ブタジエン重合体ブロックを有するブロック共重合体水添物が、１，２結合の含有量が４５モル％以上で、かつ炭素−炭素二重結合の７０％以上が水添されたブロック共重合体水添物である請求項２記載のカテーテルの製造方法。
【手続補正４】
【補正対象書類名】明細書
【補正対象項目名】請求項６
【補正方法】変更
【補正の内容】
【請求項６】
該オレフィン系樹脂（a）と該ブロック共重合体水添物（ｂ）の配合割合が、重量比で（ａ）／（ｂ）＝１０／９０〜９０／１０である請求項１〜５いずれかに記載のカテーテルの製造方法。
【手続補正５】
【補正対象書類名】明細書
【補正対象項目名】請求項９
【補正方法】変更
【補正の内容】
【請求項９】
該ブロック共重合体水添物における該ビニル芳香族化合物からなる重合体ブロックの含有量が１０〜４０重量％である請求項１〜８いずれかに記載のカテーテルの製造方法。
【手続補正６】
【補正対象書類名】明細書
【補正対象項目名】００１１
【補正方法】変更
【補正の内容】
【００１１】
イソプレン重合体ブロックを有するブロック共重合体水添物としては、１，２結合と３，４結合（以下、単にビニル結合という）の含有量が１０〜７５モル％であるのが好ましい。ビニル結合の含有量が１０モル％未満の場合には、樹脂組成物から得られるカテーテルの透明性が十分でない場合があり、７５モル％を越える場合には、ガラス転移温度（Ｔｇ）が高くなり過ぎ、カテーテルのヒートセット性が損なわれることがある。また、該イソプレン重合体ブロックの炭素−炭素二重結合の７０％以上が水添されたものが好ましい。水素添加率が７０％未満の場合、耐候性及び耐熱性の点で劣ることがあり、樹脂組成物から得られるカテーテルは使用時に劣化が認められることがある。また、ポリプロピレン系樹脂との相溶性に劣る傾向があり、透明性が損なわれることがある。なお、ヒートセット性とは、樹脂組成物を押出成形した後、加熱冷却を繰り返すことによって、所定の形状に固定され、容易に初期の形状に復元しない性質をいう。イソプレン重合体ブロック（以下、重合体ブロックＢということがある）の数平均分子量はとくに制限されないが、１０，０００〜２００，０００の範囲内にあるのが好ましい。
【手続補正７】
【補正対象書類名】明細書
【補正対象項目名】００１２
【補正方法】変更
【補正の内容】
【００１２】
イソプレン／ブタジエン重合体ブロックを有するブロック共重合体水添物としては、イソプレンとブタジエンが重量比で５／９５〜９５／５の割合からなる共重合体であり、ビニル結合含有量が２０〜８５モル％の範囲にあり、しかも炭素−炭素二重結合の７０％以上が水素添加されているものが好ましい。イソプレンの含有量が９５重量％を越えると、ビニル結合含有量が７５モル％以上となった場合にそのガラス転移温度（Ｔｇ）が高くなりすぎ、カテーテルのヒートセット性が損なわれることがある。一方、イソプレンの含有量が５重量％未満の場合、ビニル結合含有量が３０モル％未満となった時に、カテーテルの透明性が低下することがある。
【手続補正８】
【補正対象書類名】明細書
【補正対象項目名】００１３
【補正方法】変更
【補正の内容】
【００１３】
イソプレン／ブタジエン重合体ブロックにおいて、ビニル結合含有量が２０モル宇％未満の場合には、カテーテルの透明性が劣ることがあり、また、ビニル結合含有量が８５モル％を越える場合には、ガラス転移温度（Ｔｇ）が高くなり過ぎ、得られるカテーテルのヒートセット性が損なわれる傾向がある。炭素−炭素結合の水素添加率が７０％未満の場合、耐候性及び耐熱性に劣ることがあり、カテーテルは使用時に劣化が認められることがある。また、ポリプロピレン系樹脂との相溶性が劣ることもあり、カテーテルの透明性が損なわれることもある。イソプレンとブタジエンの重合形態はとくに制限はなく、ランダム、ブロック、テーパードなどいずれの形態であってもよい。また、イソプレン／ブタジエン重合体ブロック（以下、重合体ブロックＣということがある）の数平均分子量はとくに制限されないが、１０，０００〜２００，０００の範囲内にあるのが好ましい。
【手続補正９】
【補正対象書類名】明細書
【補正対象項目名】００１４
【補正方法】変更
【補正の内容】
【００１４】
ブタジエン重合体ブロックを有するブロック共重合体水添物としては、ビニル結合（１，２結合）含有量が４５モル％以上で、かつ炭素−炭素二重結合の７０％以上が水素添加されているものが好ましい。ビニル結合含有量が４５モル％未満の場合には、カテーテルの透明性が十分でないことがある。また、炭素−炭素二重結合の水素添加率が７０％未満の場合には、耐候性及び耐熱性が劣る傾向があり、カテーテルは使用時に劣化が認められることがある。また、ポリプロピレン系樹脂との相溶性が劣る傾向にあり、カテーテルの透明性が損なわれることがある。以下、ブタジエン重合体ブロックを重合体ブロックＤということがある。重合体ブロックＡと、重合体ブロックＢ、Ｃ又はＤとからなるブロック共重合体水添物を水添ブロック共重合体（ｂ）と総称することがある。
【手続補正１０】
【補正対象書類名】明細書
【補正対象項目名】００１７
【補正方法】変更
【補正の内容】
【００１７】
また、水添ブロック共重合体（ｂ）におけるビニル芳香族化合物からなる重合体ブロックＡの含有量は、１０〜４０重量％の範囲内にあるのが好ましい。水添ブロック共重合体（ｂ）における該重合体ブロックＡの含有量が１０重量％未満の場合には、水添ブロック共重合体（ｂ）の機械的強度が不十分となることがある。また、水添ブロック共重合体（ｂ）における該重合体ブロックＡの含有量が４０重量％を越えると水添ブロック共重合体（ｂ）の溶融粘度が著しく高くなり、ポリプロピレン系樹脂（ａ）と均一に混合することが困難となる傾向にあるので、成形加工上での制約を受けることもある。
【手続補正１１】
【補正対象書類名】明細書
【補正対象項目名】００２９
【補正方法】変更
【補正の内容】
【００２９】
また、カテーテルを血管内カテーテルとして血管内に挿入する場合、分岐した血管部位に於いて、ガイドワイヤーを使ってどちらかにカテーテルを進めてゆかなければならない。そのためには、カテーテルの先端付近の端部を予め湾曲させておくのが好ましい。血管内カテーテルは、一般に細径や薄肉のチューブが使用されるので、図２又は図３に示すような金型を使用するのが好ましい。３は屈曲角度９０゜の溝付き金型であり、４は屈曲角度１８０゜の溝付き金型である。このような金型を使用することによって、チューブ端部は、曲率直径１ｃｍ以上で屈曲角度３０゜〜１８０°に加工することができる。この場合、金型の温度は９０℃〜１５０℃、好ましくは１００℃〜１３５℃で実施される。